Brevet FR2627179A1 — publié le 19890818

PROCEDE D'OBTENTION DE PERYLENES POLYALKYLES, PERYLENES OBTENUS PAR CE PROCEDE ET MATERIAUX ORGANIQUES A PROPRIETES RPE EN DERIVANT La présente invention concerne un nouveau procédé d'obtention de pérylènes polyalkyles. Elle concerne également les nouveaux produits obtenus par ce procédé: les pérylènes polyalkyles et les matériaux organiques qui en dérivent et qui possèdent des propriétés de résonance paramagnétique électroni- que remarquables. Les sels de cations radicaux dérivés de certains hydrocarbures polyaromatiques condensés, tels le fluoranthène (FA) et le pérylène (PY) ont des propriétés de résonance paramagnétique électronique (RPE) remarquables. Pour (FA)2 PF 6' par exemple, un signal RPE remarquablement étroit à la température ambiante a été observé. Ce matériau possède une largeur pic-à-pic de la déri- vée en champ du signal d'absorption qui n'est que de 15 i 5 milligauss. Ce signal est donc pratiquement 100 fois plus étroit que le signal RPE du radical diphénylpicrylhydrazyle (DPPH) utilisé habituellement comme marqueur de champ en RPE. Cepen- dant, si l'absence d'hétéroatomes dans ces matériaux peut être favorable à l'étroitesse des largeurs de raies RPE, elle est en revanche un facteur qui entraîne une certaine instabilité thermi- que. Ainsi, par exemple, les sels préparés à partir du naphtalène ne sont stables qu'au-dessous de -40 C, alors que la largeur de la raie RPEcorrespondante est la plus étroite (4 milligauss) de toute cette série de matériaux. L'étroitesse remarquable de ces raies de résonance paramagnétique électronique devrait permettre l'utilisation de ces matériaux pour la réalisation de magnétomètres de très haute sensibilité à condition que leur stabilité thermique dans le 2627 1 79 temps, largement insuffisante actuellement, soit notablement améliorée. Pour pallier ces inconvénients,. l'invention propose de nouveaux matériaux préparés à partir de pérylènes polyalkyles et pouvant remplacer avantageusement les matériaux organiques de l'art connu tels que ceux dérivant du fluoranthène dans la réalisation de sondes magnétiques RPE. Pour synthétiser ces nouveaux produits, il a fallu avoir recours à un procédé d'obten- tion original. Ce procédé met en oeuvre une réaction de cyclodéshydrogénation initiée par du lithium métallique, à par- tir des dérivés 1,1' - dinaphtalènes correspondants. Par rapport aux procédés de l'art connu, il a l'avantage de la simpleicité et possède un rendement plus élevé. L'invention a donc pour objet un procédé d'obtention de pérylène polyalkyle, caractérisé en ce qu'il consiste à faire subir une réaction de cyclodéshydrogénation par un métal alcalin au dérivé polyalkyle correspondant du 1, 1'-dinaphtalène. L'invention a aussi pour objet les pérylènes polysubstitués constitués du noyau pérylène tétra-substitué par un radical alkyle. L'invention a encore pour objet des matériaux. organi- ques présentant un spectre de résonance paramagnétique électro- nique, ces matériaux comprenant dans leur composition un pérylène polyalkyle tétra-substitué. L'invention sera mieux comprise et d'autres avantages apparaîtront grâce à la description qui va suivre, donnée à titre non limitatif, accompagnée des dessins annexés parmi les- quels - la figure 1 est illustrative de la réaction chimique permettant d'obtenir le 3, 4, 9, 10- tétraméthyl pérylène; - la figure 2 est illustrative de la réaction chimique permettant d'obtenir le 2, 5, 8, 11- tétraméthyl pérylène. A l'heure actuelle, un petit nombre seulement d.'alky]prylèeet onL éte 1y1tbhtiss. Il 3'agit dec trols monométhyl régioisomères, du 1- (n butyl) - pérylène, du 1- et du 2- éthylpérylène, des 2,8-, 3,9- et 2,11- diméthylpérylènes. Les alkylpérylènes avec des niveaux de substitutions plus élevés sont rares et seul le 1, 2, 7 8-tétrahydrocyclopenta [cd; lm] pérylène a été synthétisé avec un faible rendement(N. TANAKA, T. KASAI, Bulletin of the Chemical Society.of Japan, 1981, vol. 54, p. 3026). Selon l'art connu, les pérylènes monosubstitués sont obtenus par des réactions électrophiles (R. LAPOUYADE, J. PEREYRE et P. GARRIGUES, Comptes Rendus de l'Académie des Sciences de Paris, tome 303, p. 903, 1986). Par contre, la syn- thèse régiospécifique des dérivés disubstitués ne peut être obtenue que par des procédés multi-étapes impliquant la syn- thèse du noyau pérylène lui-même (H.E. ZIEGER, J.E. ROSENlKRANZ, Journal of Organic Chemistry, vol. 29, p. 2469, 1964). Les synthèses connues du pérylène en tant que tel sont pénibles ou Impliquent de nombreuses étapes pour un faible ren- dement (E. CLAR, Polycyclic Hydrocarbons, vol. II, Acad., Press, 1964, p. 24). La mise en oeuvre peut impliquer des réac- tions à température élevée du naphtalène, du 1,1'- dinaphtalène ou de son dérivé 2,2'- dihydroxy. On peut utiliser un procédé du type Ullmann (par exemple à partir de 1,8- dilodonaphtalènes) ou des réactions d'extrusion photochimique de dérivés à base d'étain préparés à partir des composés diiodo 2 5 déjà cités. Des procédés d'annelation impliquant de multiples étapes et partant d'autres hydrocarbones polyaromatiques tels que l'anthracène ou le phénanthrène ont aussi été décrits. La possibilité de préparer le pérylène à partir du 1,1'- dinaphtalène par action du lithium métallique a déjà été mentionnée depuis longtemps (H. GILMAN, C.G. BRANNEN, Journal of the American Chemical Society, 1949, vol. 71, p. 657). Cependant, ce procédé s'est limité à la préparation du simple pérylène. Selon I'invention, le procédé général de synthèse 'm-rand les opérations, iva8Ms Une- suspension de poudre 2 6 2 7 1 7 9 d'un métal alcalin dans un solvant inerte est introduite dans un appareil à reflux et est chauffée et agitée vigoureusement sous une atmosphère neutre. A cette suspension, on ajoute du 1,1' - dinaphtalène substitué par le radical alkyle désiré pour le. péryl1ne polyalkyl à obtenir. L'ensemble est chauffé à reflux. Un changement de couleur du mélange réactionnel, correspondant vraisemblablement à la formation de radlcaux-anions intermédiai- res, peut être observé au bout d'un certain temps. On laisse refroidir le mélange jusqu'à la température ambiante, puis de l'oxygène est soufflé dans le flacon le contenant. Une décolora- tion est observée. L'excès de métal alcalin est éliminé par filtration et lavé par une petite quantité du solvant réaetionnel. Le solvant est ensuite évaporé sous vide et une masse brune est recueillie et chromatographiée. Les pérylènes substitués obtenus sont recristalIises à partir du xylène. Pour illustrer le procédé général de synthèse, quel- ques exemples de fabrication de pérylènes polyalkyles, donnés à titre non limitatifs, vont être décrits. De même, dans ces exem- ples, le métal alcalin utilisé sera le lithium. Exemple 1: synthèse du 3, 4, 9, 10- tétraméthyl pérylène. Il s'agit d'abord de préparer le 1,1'- dinaphtalène substitué correspondant, en l'occurrence le 4,4', 5,5'- tétraméthyl 1,1'- dinaphtalène. Ce produit est obtenu, avec un rendement de 32%, à partir du 1,8- diméthylnaphtalène disponible chez la Société MERCK, par couplage oxydant avec le tétraacétate de plomb, selon un procédé de l'art connu (A. McKILLOP, A.G. TURRELL, D.W. YOUNG, E.C. TAYLOR, Jour.- nal of the American Chemical Society, 1980, Vol. 102, p. 6504). On applique ensuite le procédé général de synthèse décrit plus haut pour réaliser la réaction chimique illustrée par la figure 1. On prépare une suspension de poudre de lithium dans un solvant inerte, par exemple du tétrahydrofuranne À '',Nc.I. it.ç Fropc2.rt0nr peuvent être let suivantes 1,5 g coit 2627 1 79 220 millimoles de lithium pour 170 ml de THF. On peut utiliser de l'argon comme atmosphère neutre dans l'appareil à reflux. A ce mélange, on ajoute 3 millimoles de 4,4', 5,5'- tétraméthyl 1,1'- dinaphtalène sous forme solide. Le chauffage à reflux est maintenu à 65 C pendant 5 heures, durée correspondant à la disparition complète du 1,1' - dinaphtalène initialement engagé. La couleur du mélange réactionnel tourne au bleu après les 3 premières heures de chauffage. Après refroidissement et injec- tion d'oxygène; la couleur du mélange tourne au jaune. L'excès de lithium est éliminé et le solvant est évaporé. La ehromatographie sur gel de silice est effectuée avec le dichlorométhane comme éluant. On obtient le 3, 4, 9, 10- tétraméthyl' pérylène par recristallisation à partir du xylène. Le rendement de l'opération est de 40%. Exemple 2: synthèse du 2, 5, 8, 11- tétraméthyl pérylène. Il s'agit d'abord de préparer le 1,1'- dinaphtalène substitué correspondant, en l'occurrence le 4,4'- dibromo - 3,3', 6,6'- tétraméthyl - 1,1'- dinaphtalène. Ce produit est obtenu, avec un rendement de 32%, à partir du 1- bromo - 2,7 - diméthylnaphtalène (J. WOLINSKA-MOCYDLARZ, P. CANONNE,. L.C. LEITCH, Synthesis, 1974, p. 566) par couplage avec le trifluoroacétate de thallium III (A. McKILLOP, A.G. TURRELL, D.W. YOUNG, E.C. TAYLOR, Journal of the American Chemical Society, 1980, Vol. 102, p. 6504). On applique ensuite le procédé général de synthèse décrit plus haut pour réaliser la réaction chimique illustrée par la figure 2. Comme pour l'exemple 1, le mélange contenant de la poudre de lithium en suspension peut être préparée avec du THF comme solvant, dans les mêmes proportions. On peut utiliser de l'argon comme atmosphère neutre dans l'appareil à reflux. A ce mélange, on ajoute 3 millimoles de 4,4'- dibromo- 3,3', 6,6'- tétraméthyl- 1,1'- dinaphtalène sous forme solide. .e T! chwuffie à reflux est maintenu à 65 C pendant 5 heures 2627 1 79 jusqu'à disparition du 1,1 l' - dinaphtalène initial. La couleur du mélange réactionnel tourne au violet foncé après les 3 premiè- res heures de chauffage. Après refroidissement et injection d'oxygène, la couleur du mélange tourne au rouge. L'excès de lithium est éliminé et le solvant est évaporé. La chromatographie sur gel de silice est effectuée avec un mélange de toluène et de cyclohexane (respectivement 15 et 85% en vo- lume) comme éluant. On obtient le 2, 5, 8, 11- tétraméthyl pérylène par recristallisation à part ir du xylène. Le rendement de l'opération est de 36%. Pour les exemples 1 et 2, on a utilisé la technique de chromatographie sur silice dite flash-chromatography (W.CLARK STILL, M.KAHN, A. MITRA, Journal of Organic Chemistry, 1978, vol.43, p.2923). Le procédé selon l'invention, en plus de la relative simplicité de sa mise en oeuvre par rapport aux procédés cités plus haut, a aussi l'avantage de présenter un rendement élevé (respectivement 40 et 36% pour les exemples 1 et 2). Il entre dans le cadre de l'invention d'élaborer d'au- tres pérylènes tétra-substitués par un radical alkyle que ceux décrits dans les exemples 1 et 2. Il suffit pour cela d'obtenir le dérivé polyalkyle correspondant du 1,1'- dinaphtalène en se référant au procédé de l'art connu cité plus haut. Les nouvelles molécules élaborées par le procédé selon l'invention peuvent être utilisées pour obtenir des matériaux ayant des propriétés de résonance paramagnétique électronique remarquables. Ces matériaux peuvent être obtenus par la techni- que bien connue de l'électrocristallisation. Par exemple, l'oxy- dation anodique du 3, 4, 9, 10- tétraméthylpérylène (TMP) peut être effectuée en solution (3.10 5M) dans du dichlorométhane (anhydre, en absence d'oxygène) en présence d'hexafluorophosphate de tétrabutylammonium (5.10-4M) à -30 C. Les intensités utilisées au cours de l'opération sont de s'% queiques ^^A Le matériau isolé corrPsporpe à la formtle 2627 1 79 [ P()2 PF6, nCH2Cl2] avec 0 par chauffage prolongé à plus de 80 C, sous vide. Ce matériau possède une largeur de raie RPE de 16 milligauss à température ambiante. Il a l'avantage d'être stable jusqu'à plus de 80 C et d'être stable à l'air. On peut remplacer l'anion PF6 par AsF6 en partant de l'hexafluoroarsénate de tétrabutylammonium et obtenir un matériau ayant des propriétés RPE voisines. Les nouveaux matériaux obtenus, présentant un spec- ' tre de résonance paramagnétique électronique remarquable et étant stable à la température ambiante, remplaceront avantageuse- ment les matériaux à base de fluoranthène dans l'élaboration des gaussmètres ou magnétomètres. REVENDICATIONS 1. Procédé d'obtention de pérylène polyalkyle, caracté- risé en ce qu'il consiste à faire subir une réaction de cyclodéshydrogénation par un métal alcalin au dérivé polyalkyle correspondant du 1,1'- dinaphtalène. 2. Procédé selon la revendication 1, caractérisé en ce que la réaction de cyclodéshydrogénation comprend les étapes suivantes - lère étape: chauffage, sous atmosphère neutre, d'un mélange constitué d'un solvant et d'une suspension de pou- dre d'un métal alcalin, - 2ème étape: ajout à ce mélange de 1, 1'- dinaphtalène substitué par le radical alkyle désiré pour ledit pérylène polyalkyle et continuation du chauffage pendant une durée déterminée, 3ème étape: Injection d'oxygène sur le mélange constitué à la 2ème étape, après le refroidissement de ce mé- lange, - 4ème étape élimination du métal alcalin en excès et évaporation du solvant, - 5ème étape: obtention du pérylène polyalkyle par recristallisation. 3.Procédé selon l'une des revendications l ou 2, carac- térisé en ce que ledit métal alcalin est du lithium. 4. Pérylène polyalkyle, caractérisé en ce qu'il est constitué de pérylène tétra-substitué par un radical alkyle. 5. Pérylène polyalkyle selon la revendication 4, carac- térisé en ce que la substitution par le radical alkyle inter- vient en position 3, 4, 9 et 10. 6. Pérylène polyalkyle selon la revendication 4, carac- térisé en ce que la substitution par le radical alkyle inter- vient en position 2, 5, 8 et 11 7. Pérylène polyalkyle selon l'une des revendications ou 6, caractérisé en ce que ledit radical alkyle est le méthyle. 8. Matériau organique présentant un spectre de réso- nance paramagnétique électronique, caractérisé en ce qu'il com- prend dans sa composition un pérylène polyalkyle selon l'une des revendications 4 A 7. 9. Matériau organique selon la revendication 8, carac- térisé en ce que sa composition comprend essentiellement de l'hexafluorophosphate de 3, 4, 9, 10- tétraméthyl pérylène. 10. Matériau organique selon la revendication 8, carac- térisé en ce que sa composition comprend essentiellement de l'hexafluoroarsénate de 3, 4, 9, 10- tétraméthyl pérylène.